СПОСОБ ПОЛУЧЕНИЯ ТЕРМОРАСШИРЯЮЩИХСЯ СОЕДИНЕНИЙ НА ОСНОВЕ ГРАФИТА

1. Способ получения терморасширяющихся соединений на основе графита, включающий обработку графитсодержащего порошкового материала газовой фазой гептафторида иода в замкнутом объеме, отличающийся тем, что обработку ведут при отношении массы графитсодержащего порошкового материала к массе гептафторида иода от 1:2,21 до 1:5,02.
2. Способ по п.1, отличающийся тем, что гептафторид иода в замкнутом объеме находится в жидкой фазе.
3. Способ по п.2, отличающийся тем, что графитсодержащий порошковый материал в замкнутом объеме располагают на зеркале жидкой фазы гептафторида иода.
4. Способ по п.2, отличающийся тем, что графитсодержащий порошковый материал в замкнутом объеме располагают над жидкой фазой гептафторида иода.
5. Способ по п.1, отличающийся тем, что в качестве графитсодержащего порошкового материала используют природный чешуйчатый графит.
6. Способ по п.1 или 5, отличающийся тем, что используют графитсодержащий порошковый материал с содержанием графита не менее 93 мас.%.
7. Способ по п.1 или 2 или 2, отличающийся тем, что используют гептафторид иода с содержанием основного вещества не менее 95 мас.%.
3
8. Способ по любому из пп.1, 3 или 4, отличающийся тем, что отношение величины замкнутого объема к массе графитсодержащего порошкового материала составляет величину в интервале 0,011÷0,134 м/кг.
9. Способ по п.1 или 2 или 2, отличающийся тем, что гептафторид иода в необходимой пропорции намораживают в замкнутый объем с графитсодержащим порошковым материалом, а затем нагревают до температуры 16÷25°С.
10. Способ по п.9, отличающийся тем, что намораживание гептафторида иода в замкнутый объем с графитсодержащим порошковым материалом ведут при температуре (-196)°С.
11. Способ по п.10, отличающийся тем, что намораживание гептафторида иода в замкнутый объем с графитсодержащим порошковым материалом ведут порционно.
12. Способ по п.9, отличающийся тем, что нагрев замкнутого объема с графитсодержащим порошковым материалом и гептафторидом иода ведут за счет естественного теплообмена с окружающей средой технологического помещения.
x
0,14
7
13. Способ по п.1, отличающийся тем, что состав терморасширяющихся соединений на основе графита соответствует эмпирической формуле CFJ·yJF, где x=1÷6, y=0÷0,05.
14. Способ по п.1 или 13, отличающийся тем, что полученные терморасширяющиеся соединения на основе графита обрабатывают газообразным диоксидом углерода.
15. Способ по п.14, отличающийся тем, что терморасширяющиеся соединения на основе графита обрабатывают диоксидом углерода непосредственно в замкнутом объеме после их получения.
16. Способ по п.14, отличающийся тем, что терморасширяющиеся соединения на основе графита обрабатывают диоксидом углерода вне замкнутого объема.
17. Способ по п.16, отличающийся тем, что терморасширяющиеся соединения на основе графита помещают над поверхностью твердого диоксида углерода.
18. Способ по любому из пп.1, 13 или 15, отличающийся тем, что полученные терморасширяющиеся соединения на основе графита подвергают выдержке под динамическим вакуумом при давлении в замкнутом объеме не более 200 Па.